(57)【要約】      （修正有）【課題】封止性、耐フラックス性、耐フラックス洗浄液性、信頼性に優れる半導体装置用中空封止用熱硬化型フィルムと、それを用いて中空封止された半導体装置を提供する。【解決手段】（Ａ）架橋性官能基を含む重量平均分子量が１０万以上且つＴｇが−５０〜５０℃である高分子量成分１５〜８５質量％及びエポキシ樹脂を主成分とする熱硬化性成分１５〜８５質量％を含む樹脂１００質量部、及び（Ｂ）フィラー１〜４００質量部を含有する樹脂層２と、該樹脂層２が、片面に形成される支持フィルム１と、を有し、前記支持フィルム１の材質が、特定の群から選ばれ、前記樹脂層２の厚さが３〜３０μｍであり、前記支持フィルム１の厚さが５〜５０μｍであり、硬化前の１６０℃、２ＭＰａで１８秒間プレスした後におけるフロー量が１００〜１５００μｍである半導体装置用中空封止用熱硬化型フィルム１０とする。【選択図】図４
2010251397.tif 000002
【特許請求の範囲】
【請求項１】
（Ａ）架橋性官能基を含む重量平均分子量が１０万以上且つＴｇが−５０〜５０℃である高分子量成分１５〜８５質量％及びエポキシ樹脂を主成分とする熱硬化性成分１５〜８５質量％を含む樹脂１００質量部、及び（Ｂ）フィラー１〜４００質量部を含有する樹脂層と、
該樹脂層が、片面に形成される支持フィルムと、を有し、
前記支持フィルムの材質が、芳香族ポリイミド、芳香族ポリアミド、芳香族ポリアミドイミド、芳香族ポリスルホン、芳香族ポリエーテルスルホン、ポリフェニレンスルフィド、芳香族ポリエーテルケトン、ポリアリレート、芳香族ポリエーテルエーテルケトン及びポリエチレンナフタレートよりなる群から選ばれ、
前記樹脂層の厚さが３〜３０μｍであり、前記支持フィルムの厚さが５〜５０μｍであり、
硬化前の１６０℃、２ＭＰａで１８秒間プレスした後におけるフロー量が１００〜１５００μｍである半導体装置用中空封止用熱硬化型フィルム。
【請求項２】
前記支持フィルムが、ビフェニルテトラカルボン酸二無水物とパラフェニレンジアミンの重縮合物からなる芳香族ポリイミドであることを特徴とする請求項１記載の半導体装置用中空封止用熱硬化型フィルム。
【請求項３】
前記支持フィルムの樹脂層が形成された面とは反対の面に、厚さが５〜３００μｍの保護フィルムが積層されていることを特徴とする請求項１又は２に記載の半導体装置用中空封止用熱硬化型フィルム。
【請求項４】
請求項１記載の中空封止用熱硬化型フィルムを用いて中空封止された半導体装置。
【発明の詳細な説明】
【技術分野】
【０００１】
本発明は、封止性、耐フラックス性、耐フラックス洗浄液性、信頼性に優れる半導体装置用中空封止用熱硬化型フィルムと、それを用いて中空封止された半導体装置に関する。
【背景技術】
【０００２】
従来から、電子機器の小型化・軽量化が進められており、これに伴い電子機器に搭載する半導体装置の小型化・軽量化が進められている。
【０００３】
一方、近年、機能素子が基板上に中空封止された半導体装置、例えば、水晶振動子、圧電振動子等の各種振動子、加速度センサー、角速度センサー等の各種センサー類、表面弾性波フィルター等の表面弾性波デバイス、各種ＭＥＭＳ(Micro Electro Mechanical Systems)等が、さまざまな電子機器に多数使用されている。
【０００４】
このような中空部分を必須とする半導体装置には、金属パッケージあるいはセラミックパッケージが適用されてきたが、半導体装置の小型化・軽量化、薄型化に伴い、樹脂封止が必要となってきている。
【０００５】
このような半導体装置の樹脂封止技術として種々の方法が知られている（例えば、特許文献１〜３参照）。
【先行技術文献】
【特許文献】
【０００６】
【特許文献１】特開平１１−１７４９０号公報
【特許文献２】特開２００１−１７６９９５号公報
【特許文献３】特開２００３−１７９７９号公報
【発明の概要】
【発明が解決しようとする課題】
【０００７】
しかし、特許文献１〜３の方法では、いずれも中空封止を高精度で生産性良く成形することは困難であった。
【０００８】
本発明の目的は、封止性、耐フラックス性、耐フラックス洗浄液性、信頼性に優れる半導体装置用中空封止用熱硬化型フィルムと、それを用いて中空封止された半導体装置を提供するものである。
【課題を解決するための手段】
【０００９】
本発明者等は上記課題を解決すべく鋭意検討した結果、特定の成分を含有し且つ特定の厚みを有する樹脂層を用いることにより、フラックス洗浄液による劣化を防ぐことができ、また、特定の材質からなり且つ特定の厚みを有する支持フィルムを用いることにより、フラックスによる樹脂層の膨潤と劣化を防ぎ、中空部の断面形状の変形を防ぐことができることを見出した。それにより、上記目的を達成するに至った。
即ち本発明は以下の通りである。
【００１０】
（１）（Ａ）架橋性官能基を含む重量平均分子量が１０万以上且つＴｇが−５０〜５０℃である高分子量成分１５〜８５質量％及びエポキシ樹脂を主成分とする熱硬化性成分１５〜８５質量％を含む樹脂１００質量部、及び（Ｂ）フィラー１〜４００質量部を含有する樹脂層と、
該樹脂層が、片面に形成される支持フィルムと、を有し、
前記支持フィルムの材質が、芳香族ポリイミド、芳香族ポリアミド、芳香族ポリアミドイミド、芳香族ポリスルホン、芳香族ポリエーテルスルホン、ポリフェニレンスルフィド、芳香族ポリエーテルケトン、ポリアリレート、芳香族ポリエーテルエーテルケトン及びポリエチレンナフタレートよりなる群から選ばれ、
前記樹脂層の厚さが３〜３０μｍであり、前記支持フィルムの厚さが５〜５０μｍであり、
硬化前の１６０℃、２ＭＰａで１８秒間プレスした後におけるフロー量が１００〜１５００μｍである半導体装置用中空封止用熱硬化型フィルム。
【００１１】
（２）前記支持フィルムが、ビフェニルテトラカルボン酸二無水物とパラフェニレンジアミンの重縮合物からなる芳香族ポリイミドであることを特徴とする上記（１）記載の半導体装置用中空封止用熱硬化型フィルム。
【００１２】
（３）前記支持フィルムの樹脂層が形成された面とは反対の面に、厚さが５〜３００μｍの保護フィルムが積層されていることを特徴とする上記（１）又は（２）に記載の半導体装置用中空封止用熱硬化型フィルム。
（４）上記（１）記載の中空封止用熱硬化型フィルムを用いて中空封止された半導体装置。
【発明の効果】
【００１３】
本発明の半導体装置用中空封止用熱硬化型フィルムは、封止性、耐フラックス性、耐フラックス洗浄液性、信頼性に優れることから、中空封止される半導体装置の封止に適当できる。
【図面の簡単な説明】
【００１４】
【図１】支持フィルム１及び樹脂層２から形成された半導体装置用中空封止用熱硬化型フィルムの模式図である。
【図２】支持フィルム１、樹脂層２及び保護層３から形成された半導体装置用中空封止用熱硬化型フィルムの模式図である。
【図３】中空封止される半導体装置の封止前の模式図である。
【図４】半導体装置用中空封止用熱硬化型フィルムで中空封止された半導体装置の模式図である。
【発明を実施するための形態】
【００１５】
本発明の目的は、封止性、耐フラックス性、耐フラックス洗浄液性、信頼性に優れる半導体装置用中空封止用熱硬化型フィルムと、それを用いて中空封止された半導体装置を提供することである。
【００１６】
本発明の半導体装置用中空封止用熱硬化型フィルムは、（Ａ）架橋性官能基を含む重量平均分子量が１０万以上且つＴｇが−５０〜５０℃である高分子量成分１５〜８５質量％及びエポキシ樹脂を主成分とする熱硬化性成分１５〜８５質量％を含む樹脂１００質量部、及び（Ｂ）フィラー１〜４００質量部を含有する樹脂層と、
該樹脂層が、片面に形成される支持フィルムと、を有し、
前記支持フィルムの材質が、芳香族ポリイミド、芳香族ポリアミド、芳香族ポリアミドイミド、芳香族ポリスルホン、芳香族ポリエーテルスルホン、ポリフェニレンスルフィド、芳香族ポリエーテルケトン、ポリアリレート、芳香族ポリエーテルエーテルケトン及びポリエチレンナフタレートよりなる群から選ばれ、
前記樹脂層の厚さが３〜３０μｍであり、前記支持フィルムの厚さが５〜５０μｍであり、硬化前（以下、「Ｂステージ状態」ともいう）の１６０℃、２ＭＰａで１８秒間プレスした後におけるフロー量が１００〜１５００μｍであることを特徴とする。
【００１７】
なお、ここで「硬化前（Ｂステージ状態）」とは、本発明の半導体装置用中空封止用熱硬化型フィルムを作製する際、フィルム化の熱履歴で、ある程度硬化反応が進んだ状態のことである。
【００１８】
本発明に使用する（Ａ）成分を構成する架橋性官能基を含む重量平均分子量が１０万以上かつＴｇが−５０〜５０℃である高分子量成分は、架橋性官能基を有する官能性モノマーを重合した重合体が挙げられる。
【００１９】
架橋性官能基としては、エポキシ基、アクリロイル基、メタクリロイル基、ヒドロキシル基、カルボキシル基、イソシアヌル基、アミノ基等が挙げられる。架橋性官能基を有する官能性モノマーとして具体的には、グリシジルアクリレート、グリシジルメタクリレート等のエポキシ基を有する（メタ）アクリルレート類等が挙げられる。
【００２０】
本発明に使用する架橋性官能基を含む重量平均分子量が１０万以上且つＴｇが−５０〜５０℃である高分子量成分として、具体的には、グリシジルアクリレート又はグリシジルメタクリレート等の官能性モノマーを含有し、且つ重量平均分子量が１０万以上であるエポキシ基含有（メタ）アクリル共重合体等が好ましく、さらに熱硬化性成分として用いるエポキシ樹脂と非相溶であることが好ましい。
【００２１】
エポキシ基含有（メタ）アクリル共重合体は、たとえば、エポキシ基含有（メタ）アクリルエステル共重合体、エポキシ基含有アクリルゴム等を使用することができ、エポキシ基含有アクリルゴムがより好ましい。
【００２２】
エポキシ基含有アクリルゴムは、アクリル酸エステルを主成分とし、主として、ブチルアクリレートとアクリロニトリル等の共重合体や、エチルアクリレートとアクリロニトリル等の共重合体等からなるゴムである。
【００２３】
このような重量平均分子量が１０万以上で、且つＴｇが−５０〜５０℃であるエポキシ基含有（メタ）アクリル共重合体としては、たとえば、ナガセケムテックス（株）の製ＨＴＲ−８６０Ｐ−３等が挙げられる。
【００２４】
高分子量成分の官能性モノマーとして好ましく用いられるグリシジルアクリレート又はグリシジルメタクリレート等のエポキシ基含有反復単位の量は、０．５〜６．０質量％が好ましく、０．５〜５．０質量％がより好ましく、０．８〜５．０質量％が特に好ましい。エポキシ基含有反復単位の量がこの範囲にあると、接着力が確保できるとともに、ゲル化を防止することができる。
【００２５】
高分子量成分の官能性モノマーとしては、グリシジルアクリレート、グリシジルメタクリレート等のほかに、たとえば、エチル（メタ）アクリレート、ブチル（メタ）アクリレート等が挙げられ、これらは、単独で又は２種類以上を組み合わせて使用することもできる。なお、本発明において、エチル（メタ）アクリレートとは、エチルアクリレートとエチルメタクリレートの両方を示す。官能性モノマーを組み合わせて使用する場合の混合比率は、エポキシ基含有（メタ）アクリル共重合体のガラス転移温度（以下「Ｔｇ」という）を考慮して決定し、Ｔｇは−５０℃〜５０℃となるようにする。Ｔｇが−５０℃以上であると、Ｂステージ状態での樹脂層のタック性が適当であり、取り扱い性に問題を生じにくいからである。一方、Ｔｇが５０℃以下であると使用する溶媒に可溶となり易いことから好ましい。
本発明において、ガラス転移温度（Ｔｇ）は、熱機械分析計（ＴＭＡ）を用いて測定する。
【００２６】
本発明において、架橋性官能基を含む高分子量成分は、重量平均分子量が１０万以上であるが、重量平均分子量は３０万〜３００万であることが好ましく、５０万〜２００万であることがより好ましい。重量平均分子量がこの範囲にあると、フィルム状としたときの強度、可とう性、及びタック性が適当であり、また、樹脂層と被着体との密着性を確保できる。
重量平均分子量を上記範囲とするには、官能性モノマーの混合比等で調整することができる。
なお、本発明において、重量平均分子量とは、ゲルパーミュエーションクロマトグラフィーで測定し、標準ポリスチレン検量線を用いて換算した値を示す。
【００２７】
上記官能性モノマーを重合させて、架橋性官能基を含む重量平均分子量が１０万以上且つＴｇが−５０〜５０℃である高分子量成分を製造する場合、その重合方法としては特に制限はなく、たとえば、パール重合、溶液重合等の方法を使用することができる。
【００２８】
本発明において、架橋性官能基を含む重量平均分子量が１０万以上且つＴｇが−５０〜５０℃である高分子量成分の使用量は、（Ａ）成分の総量１００質量部に対して１５〜８５質量部である。上記高分子量成分の使用量が１５質量部未満の場合、得られる樹脂層の可とう性が不足して脆くなりやすく、さらには樹脂層の流動性が増大し中空構造部に樹脂層が流れ込みやすい。また上記高分子量成分の使用量が８５質量部を超えると得られる樹脂層の流動性が低下しやすく、さらにはフラックス洗浄液に対する耐性が低下しやすい。同様の理由で、上記高分子量成分の使用量は２０〜５０質量部が好ましく、２０〜４０質量部がより好ましく、２５〜３５質量部が特に好ましい。
【００２９】
また本発明において、（Ａ）成分を構成する熱硬化性成分としては、エポキシ樹脂を主成分とし、硬化して接着作用を有するものであれば特に限定されない。なお、ここで「エポキシ樹脂」とは硬化前のエポキシ樹脂化合物のことであり、上記の高分子量成分と混合して硬化させて樹脂層を形成する。また、ここで「エポキシ樹脂を主成分とする」とは、熱硬化性成分に対して硬化前のエポキシ樹脂及び硬化剤が主成分として含有されることである。
【００３０】
熱硬化性成分に主成分として用いられる硬化前のエポキシ樹脂は、ビスフェノールＡ型エポキシ等の二官能エポキシ樹脂；フェノールノボラック型エポキシ樹脂やクレゾールノボラック型エポキシ樹脂等のノボラック型エポキシ樹脂；等を使用することができる。また、多官能エポキシ樹脂、アミン型エポキシ樹脂、複素環含有エポキシ樹脂又は脂環式エポキシ樹脂等、一般に知られているものを適用することができる。
【００３１】
このようなエポキシ樹脂として、ビスフェノールＡ型エポキシ樹脂としては、油化シェルエポキシ（株）製のエピコート８０７，８１５，８２５，８２７，８２８，８３４，１００１，１００４，１００７，１００９；ダウケミカル社製のＤＥＲ−３３０，３０１，３６１；東都化成（株）製のＹＤ８１２５，ＹＤＦ８１７０；等が挙げられる。
【００３２】
フェノールノボラック型エポキシ樹脂としては、油化シェルエポキシ（株）製のエピコート１５２，１５４；日本化薬（株）製のＥＰＰＮ−２０１；ダウケミカル社製のＤＥＮ−４３８；等が挙げられ、また、クレゾールノボラック型エポキシ樹脂としては、日本化薬（株）製のＥＯＣＮ−１０２Ｓ，１０３Ｓ，１０４Ｓ，１０１２，１０２５，１０２７；東都化成（株）製のＹＤＣＮ７０１，７０２，７０３，７０４；等が挙げられる。
【００３３】
多官能エポキシ樹脂としては、油化シェルエポキシ（株）製のＥｐｏｎ  １０３１Ｓ；チバスペシャリティーケミカルズ社製のアラルダイト０１６３；ナガセ化成（株）製のデナコールＥＸ−６１１，６１４，６１４Ｂ，６２２，５１２，５２１，４２１，４１１，３２１；等が挙げられる。
【００３４】
アミン型エポキシ樹脂としては、油化シェルエポキシ（株）製のエピコート６０４；東都化成（株）製のＹＨ−４３４；三菱ガス化学（株）製のＴＥＴＲＡＤ−Ｘ，ＴＥＴＲＡＤ−Ｃ；住友化学（株）製のＥＬＭ−１２０；等が挙げられる。
【００３５】
複素環含有エポキシ樹脂としては、チバスペシャリティーケミカルズ社製のアラルダイトＰＴ８１０；ＵＣＣ社製のＥＲＬ４２３４，４２９９，４２２１，４２０６；等が挙げられる。
脂環式エポキシ樹脂としては、ダイセル化学工業社製のセロキサイド２０２１，２０８０，エポリードＧＴ３００，４００，ＥＨＰＥ３１５０等が挙げられる。
これらのエポキシ樹脂は、単独で又は２種類以上を組み合わせても、使用することができる。
本発明における（Ａ）成分にはエポキシ樹脂硬化剤を使用することもできる。
【００３６】
エポキシ樹脂硬化剤としては、通常用いられている公知の硬化剤を使用することができる。たとえば、アミン類；ポリアミド；酸無水物；ポリスルフィド；三フッ化ホウ素；ビスフェノールＡ、ビスフェノールＦ、ビスフェノールＳのようなフェノール性水酸基を１分子中に２個以上有するビスフェノール類；フェノールノボラック樹脂、ビスフェノールＡノボラック樹脂、クレゾールノボラック樹脂等のフェノール樹脂；等が挙げられる。特に吸湿時の耐電食性に優れる点で、フェノールノボラック樹脂、ビスフェノールＡノボラック樹脂又はクレゾールノボラック樹脂等のフェノール樹脂硬化剤が好ましい。
【００３７】
好ましいフェノール樹脂硬化剤としては、たとえば、大日本インキ化学工業（株）製の商品名：プライオーフェンＬＦ２８８２、プライオーフェンＬＦ２８２２、プライオーフェンＬＦ４８７１、プライオーフェンＴＤ−２０９０、プライオーフェンＴＤ−２１４９、プライオーフェンＶＨ−４１５０、プライオーフェンＶＨ４１７０等が挙げられる。
【００３８】
本発明において、エポキシ樹脂を主成分とする熱硬化性成分の使用量は、（Ａ）成分の総量１００質量部に対して１５〜８５質量部である。上記熱硬化性成分の使用量が１５質量部未満の場合、得られる樹脂層の耐熱性及び流動性（フロー量）が低下しやすく、８５質量部を超えると得られる樹脂層の可とう性が低下しやすい。同様の理由で、上記熱硬化性成分の使用量は、５０〜８０質量部が好ましく、６０〜８０質量部がより好ましく、６５〜７５質量部が特に好ましい。
【００３９】
本発明の半導体装置用中空封止用熱硬化型フィルムの（Ｂ）フィラーとしては、特に制限が無く、例えば、結晶性シリカ、非晶性シリカ、酸化アルミニウム、炭酸カルシウム、炭酸マグネシウム、窒化アルミニウム、窒化ホウ素等を使用することができる。
【００４０】
フィラーの使用量は、（Ａ）樹脂の全総量１００質量部に対して１〜４００質量部である。上記フィラーの使用量が１質量部未満の場合、樹脂層の弾性率が低下して信頼性が低下しやすく、さらには樹脂層の流動性が増大し中空構造部に樹脂層が流れ込みやすい。また４００質量部を超えると、樹脂層と基板の間の密着性が低下しやすい。同様の理由で、上記フィラーの使用量は５０〜３５０質量部が好ましく、１００〜３００質量部がより好ましく、１５０〜２５０質量部が特に好ましい。
【００４１】
本発明の半導体装置用中空封止用熱硬化型フィルムを構成する樹脂層は、硬化前の１６０℃でのフロー量が１００〜１５００μｍである。フロー量が１００μｍ未満の場合、樹脂層と基板との密着性が低下し、貼付面にボイドが発生しやすく、１５００μｍを超えると樹脂層の流動性が増大し中空構造部に樹脂層が流れ込みやすく、中空構造部の断面形状が変化しやすい。同様の理由で、フロー量は２００〜１２００μｍが好ましく、３００〜１０００μｍがより好ましく、５００〜９００μｍが特に好ましい。
【００４２】
フロー量は、半導体装置用中空封止用熱硬化型フィルムの樹脂層と支持フィルムが積層してある状態で、１０×２０ｍｍに打ち抜いた短冊状サンプルを、熱圧着試験装置（テスター産業（株）製）を用いて、熱板温度：１６０℃、圧力：２ＭＰａで１８秒間プレスした後、サンプルの端部からはみ出した樹脂の長さを光学顕微鏡で測定した値である。
【００４３】
このフロー量は、例えば、フィラーの充填量を増やしたり、架橋性官能基を含む重量平均分子量が１０万以上且つＴｇが−５０〜５０℃である高分子量成分の使用量を増やしたり、熱硬化性成分として多官能エポキシ樹脂を使用して樹脂層の橋架け密度を向上させたり、フィルム化する際の熱履歴を増やすことによってＢステージ状態での硬化度を向上させることによって小さくすることができる。
【００４４】
本発明の半導体装置用中空封止用熱硬化型フィルムを構成する樹脂層の厚さは３〜３０μｍである。３μｍ未満の場合、半導体装置用中空封止用熱硬化型フィルムと基板との密着性が低下し、貼付面にボイドが発生しやすく、３０μｍを超えると中空構造部に樹脂層が流れ込みやすく、中空構造部の断面形状が変化しやすく、さらには半導体装置が厚くなりやすい。同様の理由で、樹脂層の厚さは５〜２５μｍが好ましく、１０〜２０μｍが特に好ましい。
【００４５】
本発明の半導体装置用中空封止用熱硬化型フィルムを構成する支持フィルムの厚さは５〜５０μｍである。支持フィルムの厚さが５μｍ未満ではフィルム作製時の強度不足によりフィルムが作製できない可能性が有り、フィルムの厚さが５０μｍを超えるとフィルムが高価になりやすくさらには半導体装置が厚くなりやすい。同様の理由で、支持フィルムの厚さは５〜３０μｍが好ましく、１０〜２０μｍがより好ましく、１０〜１５μｍが特に好ましい。
【００４６】
支持フィルムの材質は、芳香族ポリイミド、芳香族ポリアミド、芳香族ポリアミドイミド、芳香族ポリスルホン、芳香族ポリエーテルスルホン、ポリフェニレンスルフィド、芳香族ポリエーテルケトン、ポリアリレート、芳香族ポリエーテルエーテルケトン及びポリエチレンナフタレートよりなる群から選ばれる。これらの材質からなる支持フィルムを樹脂層の片面に設けることにより、フラックスによる樹脂層の膨潤と劣化を防ぐことができる。より詳しくは、支持フィルムの材質を上記のいずれかとすることでフラックスによる樹脂層の膨潤と劣化を防ぐことができ、樹脂層を上述の構成とすることでフラックス洗浄液による劣化防ぐことができ、且つ硬化前の１６０℃、２ＭＰａで１８秒間プレスした後でのフロー量を１００〜１５００μｍとすることで、中空封止を高精度で生産性良く成形できる効果がある。
【００４７】
これらのなかで、耐熱性を向上し、中空構造を歪みなく形成するために、芳香族ポリイミド、芳香族ポリアミドが好ましく、芳香族ポリイミドがより好ましく、ビフェニルテトラカルボン酸ニ無水物とパラフェニレンジアミンの重縮合物からなる芳香族ポリイミドが、低線膨張係数且つ低加熱収縮率である点から特に好ましい。
【００４８】
また必要に応じて、樹脂層と支持フィルムの密着力を向上するために、支持フィルムにプライマー塗布、ＵＶ処理、コロナ放電処理、研磨処理、エッチング処理、薬剤処理、高密着力のポリイミド層形成等の表面処理を行っても良い。
【００４９】
本発明の半導体装置用中空封止用熱硬化型フィルムの支持フィルムとは反対の面に、保護層を積層することも出来る。この場合、支持フィルム／樹脂層／保護層の順序で保護層を積層することになる。保護層の厚さは５〜３００μｍであり、好ましくは５〜２００μｍであり、より好ましくは５〜１００μｍであり、特に好ましくは１０〜１００μｍである。保護層の厚さが５μｍ未満ではフィルム作製時の強度不足により十分に保護できない可能性が有り、フィルムの厚さが３００μｍを超えても特に利点は無く、フィルム自体が高価になる可能性が有る。
【００５０】
保護層として使用できる材料としては特に制限が無く、ポリテトラフルオロエチレンフィルム、ポリエチレンテレフタレートフィルム、ポリエチレンフィルム、ポリプロピレンフィルム、ポリメチルペンテンフィルム、ポリエチレンナフタレートフィルム、ポリエーテルスルフォンフィルム、ポリエーテルアミドフィルム、ポリエーテルアミドイミドフィルム、ポリアミドフィルム、ポリアミドイミドフィルム、ポリイミドフィルム等のプラスチックフィルムを使用できる。また、必要に応じて、プライマー塗布、ＵＶ処理、コロナ放電処理、研磨処理、エッチング処理、離型処理等の表面処理を行っても良い。
本発明において、樹脂層には着色剤を添加しても良い。
【００５１】
着色剤としては特に制限が無く、例えば、カーボンブラック、黒鉛、チタンカーボン、二酸化マンガン、フタロシアニン系等の顔料あるいは染料を使用することができる。着色剤の使用量は（Ａ）樹脂の全総量１００質量部に対して１０質量部未満であり、好ましくは８質量部未満であり、より好ましくは６質量部未満であり、特に好ましくは５質量部未満である。着色剤の使用量が１０質量部を超えると得られる半導体装置用中空封止用熱硬化型フィルムと基板との密着性が低下する可能性がある。
【００５２】
本発明において、樹脂層にはカップリング剤等の添加剤を添加してもよい。
カップリング剤としては、シラン系、チタン系、アルミニウム系等が挙げられるが、シラン系カップリング剤が最も好ましい。
【００５３】
シラン系カップリング剤としては、特に制限は無く、例えば、ビニルトリクロルシラン、ビニルトリス（β−メトキシエトキシ）シラン、ビニルトリエトキシシラン、ビニルトリメトキシシラン、γ−メタクリロキシプロピルトリメトキシシラン、γ−メタクリロキシプロピルメチルジメトキシシラン、β−（３，４−エポキシシクロヘキシル）エチルトリメトキシシラン、γ−グリシドキシプロピルトリメトキシシラン、γ−グリシドキシプロピルメチルジメトキシシラン、γ−グリシドキシプロピルメチルジエトキシシラン、Ｎ−β（アミノエチル）γ−アミノプロピルトリメトキシシラン、Ｎ−β（アミノエチル）γ−アミノプロピルメチルジメトキシシラン、γ−アミノプロピルトリエトキシシラン、Ｎ‐フェニル−γ−アミノプロピルトリメトキシシラン、γ−メルカプトプロピルトリメトキシシラン、γ−メルカプトプロピルトリエトキシシラン、３−アミノプロピルメチルジエトキシシラン、３−ウレイドプロピルトリエトキシシラン、３−ウレイドプロピルトリメトキシシラン、３−アミノプロピルトリメトキシシラン、３−アミノプロピル−トリス（２−メトキシ−エトキシ−エトキシ）シラン、Ｎ−メチル−３−アミノプロピルトリメトキシシラン、トリアミノプロピル−トリメトキシシラン、３−４，５−ジヒドロイミダゾール−１−イル−プロピルトリメトキシシラン、３−メタクリロキシプロピル−トリメトキシシラン、３−メルカプトプロピル−メチルジメトキシシラン、３−クロロプロピル−メチルジメトキシシラン、３−クロロプロピル−ジメトキシシラン、３−シアノプロピル−トリエトキシシラン、ヘキサメチルジシラザン、Ｎ，Ｏ−ビス（トリメチルシリル）アセトアミド、メチルトリメトキシシラン、メチルトリエトキシシラン、エチルトリクロロシラン、ｎ−プロピルトリメトキシシラン、イソブチルトリメトキシシラン、アミルトリクロロシラン、オクチルトリエトキシシラン、フェニルトリメトキシシラン、フェニルトリエトキシシラン、メチルトリ（メタクリロイルオキエトキシ）シラン、メチルトリ（グリシジルオキシ）シラン、Ｎ−β（Ｎ−ビニルベンジルアミノエチル）−γ−アミノプロピルトリメトキシシラン、オクタデシルジメチル〔３−（トリメトキシシリル）プロピル〕アンモニウムクロライド、γ−クロロプロピルメチルジクロロシラン、γ−クロロプロピルメチルジメトキシシラン、γ−クロロプロピルメチルジエトキシシラン、トリメチルシリルイソシアネート、ジメチルシリルイソシアネート、メチルシリルトリイソシアネート、ビニルシリルトリイソシアネート、フェニルシリルトリイソシアネート、テトライソシアネートシラン、エトキシシランイソシアネート等を使用することができ、これらの１種又は２種以上を併用することもできる。
【００５４】
チタン系カップリング剤としては、特に制限は無く、例えば、イソプロピルトリオクタノイルチタネート、イソプロピルジメタクリルイソステアロイルチタネート、イソプロピルトリドデシルベンゼンスルホニルチタネート、イソプロピルイソステアロイルジアクリルチタネート、イソプロピルトリ（ジオクチルホスフェート）チタネート、イソプロピルトリクミルフェニルチタネート、イソプロピルトリス（ジオクチルパイロホスフェート）チタネート、イソプロピルトリス（ｎ−アミノエチル）チタネート、テトライソプロピルビス（ジオクチルホスファイト）チタネート、テトラオクチルビス（ジトリデシルホスファイト）チタネート、テトラ（２，２−ジアリルオキシメチル−１−ブチル）ビス（ジトリデシル）ホスファイトチタネート、ジクミルフェニルオキシアセテートチタネート、ビス（ジオクチルパイロホスフェート）オキシアセテートチタネート、テトライソプロピルチタネート、テトラノルマルブチルチタネート、ブチルチタネートダイマー、テトラ（２−エチルヘキシル）チタネート、チタンアセチルアセトネート、ポリチタンアエチルアセトネート、チタンオクチレングリコレート、チタンラクテートアンモニウム塩、チタンラクテート、チタンラクテートエチルエステル、チタンチリエタノールアミネート、ポリヒドロキシチタンステアレート、テトラメチルオルソチタネート、テトラエチルオルソチタネート、テトラプロピルオルソチタネート、テトライソブチルオルソチタネート、ステアリルチタネート、クレシルチタネートモノマー、クレシルチタネートポリマー、ジイソプロポキシ−ビス（２，４−ペンタジオネート）チタニウム（ＩＶ）、ジイソプロピル−ビス−トリエタノールアミノチタネート、オクチレングリコールチタネート、テトラ−ｎ−ブトキシチタンポリマー、トリ−ｎ−ブトキシチタンモノステアレートポリマー、トリ−ｎ−ブトキシチタンモノステアレート等を使用することができ、これらの１種又は２種以上を併用することもできる。
【００５５】
アルミニウム系カップリング剤としては、特に制限は無く、例えば、エチルアセトアセテートアルミニウムジイソプロピレート、アルミニウムトイス（エチルアセトアセテート）、アルキルアセトアセテートアルミニウムジイソプロピレート、アルミニウムモノアセチルアセテートビス（エチルアセトアセテート）、アルミニウムトリス（アセチルアセトネート）、アルミニウム−モノイソプロポキシモノオレオキシエチルアセトアセテート、アルミニウム−ジ−ｎ−ブトキシド−モノ−エチルアセトアセテート、アルミニウム−ジ−イソ−プロポキシド−モノ−エチルアセトアセテート等のアルミニウムキレート化合物、アルミニウムイソプロピレート、モノ−ｓｅｃ−ブトキシアルミニウムジイソプロピレート、アルミニウム−ｓｅｃ−ブチレート、アルミニウムエチレート等のアルミニウムアルコレート等を使用することができ、これらの１種又は２種以上を併用することもできる。
【００５６】
上記の添加剤は（Ａ）樹脂の全総量１００質量部に対して、５０質量部以下の配合量にすることが好ましい。上記添加剤の添加量が５０質量部より多いと、得られる半導体装置用中空封止用熱硬化型フィルムの耐熱性が低下する可能性がある。
【００５７】
半導体装置用中空封止用熱硬化型フィルムは、例えば、支持フィルム上に樹脂層のワニスを塗布した後、加熱乾燥することによって溶剤を除去することによって作製することができる。その時の加熱乾燥条件は、使用する樹脂層の成分や溶剤の種類によって異なるが、一般的には６０〜２００℃の温度で３〜３０分間加熱するものである。
本発明の半導体装置用中空封止用熱硬化型フィルムの形態及び使用例に関して図を用いて説明する。
【００５８】
図１は、支持フィルム１及び樹脂層２からなる半導体装置用中空封止用熱硬化型フィルム１０であり、図２は支持フィルム１、樹脂層２及び保護層３からなる半導体装置用中空封止用熱硬化型フィルム１０である。また、図３は中空封止される半導体装置の封止前の基板４の模式図である。図３の構造を作製するための方法に特に制限はないが、例えば基板４上に感光性ポリイミドを用いてパターニングすることにより作製することができる。
【００５９】
図１あるいは図２からなる半導体装置用中空封止用熱硬化型フィルム１０を、図１の場合はそのまま基板４に樹脂層２が接するようにロールラミネートし、図２の場合は保護層３をはく離した後、基板４に樹脂層２が接するようにロールラミネートする。その後、加熱によって樹脂層を硬化させ、中空封止された半導体装置５（図４）を得ることができる。
【００６０】
支持フィルム４に樹脂層２が接するようにロールラミネートする工程は、支持フィルムに負荷を与えず、作業性に優れる点で、ラミネート温度が１８０℃以下であることが好ましく、１４０℃以下であることがより好ましく、１２０℃以下であることが好ましい。
また、好ましいラミネート圧力は、０．０５ＭＰａ以上１．０ＭＰａ以下であり、速度は、０．０５ｍ／ｍｉｎ以上１．０ｍ／ｍｉｎ以下である。
【００６１】
中空封止された半導体用装置の製造方法としては、上述したロールラミネートによる方法に限らず、基板に半導体装置用中空封止用熱硬化型フィルムをヒートプレスで接着する方法を使用することもできる。
【００６２】
本発明の半導体装置用中空封止用熱硬化型フィルムは、耐熱性、信頼性、接着性及び作業性に優れるため、その他の半導体装置の封止、半導体素子のデバイス面封止、半導体素子の裏面保護等の用途にも使用することができる。
【実施例】
【００６３】
以下、本発明を実施例によって詳細に説明するが、本発明はこれらに限定されるものではない。
【００６４】
（実施例１）
ビスフェノールＦ型エポキシ樹脂（東都化成株式会社製、商品名：ＹＤＦ−８１７０Ｃ、エポキシ当量：１６０）１１質量部、クレゾールノボラック型エポキシ樹脂（東都化成株式会社製、商品名：ＹＤＣＮ−７０３、エポキシ当量：２１０）４質量部、フェノールノボラック樹脂（大日本インキ化学工業株式会社製、商品名：プライオーフェンＬＦ４８７１）１０質量部、エポキシ基含有アクリルゴム（ナガセケムテックス株式会社製、商品名：ＨＨＴＲ−８６０Ｐ−３ＤＲ、重量平均分子量：８０万、Ｔｇ：−７℃）２５質量部、１−シアノ−１−フェニルイミダゾール（四国化成工業株式会社製、商品名：キュアゾール２ＰＺ−ＣＮ）０．０４質量部、シリカフィラー（アドマファイン株式会社製、商品名：ＳＯ−Ｃ２、比重：２．２ｇ／ｃｍ３）５０質量部、γ−メルカプトプロピルトリメトキシシラン（日本ユニカー社製、商品名：Ａ−１８９）０．１質量部及びγ−ウレイドプロピルトリメトキシシラン（日本ユニカー社製、商品名：Ａ−１１６０）０．２質量部からなる組成物にシクロヘキサノンを加えて攪拌混合し、真空脱気して不揮発分（以降ＮＶと略記する）約３０質量％のワニスａを得た。
【００６５】
なおＮＶの測定方法は下記の通りとした。以下、特にことわりがない限り、実施例において「％」は「質量％」である。
ＮＶ（％）＝（加熱乾燥後のワニス量（ｇ）／加熱乾燥前のワニス量（ｇ））×１００
乾燥条件：１７０℃−１時間
【００６６】
得られたワニスａを支持フィルム（宇部興産製、商品名：ユーピレックス１２．５ＣＡ、ビフェニルテトラカルボン酸ニ無水物とパラフェニレンジアミンの重縮合物からなる芳香族ポリイミドフィルム、膜厚：１２．５μｍ）上に塗布し、９０℃、５分及び１１０℃、５分間加熱乾燥して、膜厚が１７．５μｍの塗膜とし、Ｂステージ状態のフィルムＡを得た。
【００６７】
＜半導体装置用中空封止用熱硬化型フィルムの評価＞
（１）フロー量
得られたフィルムＡを１０×２０ｍｍに打ち抜いた短冊状サンプルとし、樹脂層と支持フィルムが積層してある状態で、熱圧着試験装置（テスター産業（株）製）を用いて、熱板温度：１６０℃、圧力：２ＭＰａで１８秒間プレスした後、サンプルの端部からはみ出した樹脂の長さを光学顕微鏡で測定し、フロー量を算出した。
【００６８】
（２）フラックス処理後の質量変化
得られたフィルムＡの支持フィルム側にフラックスを塗布し、１２０℃で６０分加熱した。その後、フィルムＡの質量変化を測定した。なお、質量変化の計算方法は下記の通りとした。
質量変化（％）＝（処理後のフィルム質量（ｇ）−処理前のフィルム質量（ｇ）／処理前のフィルム質量（ｇ））×１００
【００６９】
（３）フラックス洗浄処理後の質量変化
得られたフィルムＡをフラックス洗浄液（グリコールエーテル系溶媒９５％及び水と界面活性剤の混合物）中に浸漬し、７０℃で４０分加熱処理した。その後、フィルムＡの質量変化を測定した。なお、質量変化の計算方法は下記の通りとした。
質量変化（％）＝（処理後のフィルム質量（ｇ）−処理前のフィルム質量（ｇ）／処理前のフィルム質量（ｇ））×１００
【００７０】
（４）中空部の断面形状の評価
感光性ポリイミドを用いて基板上に図３の凹形状のパターンを複数形成し、その上から、得られたフィルムＡを、ホットロールラミネータ（大成ラミネーター株式会社製、商品名：ＶＡ−４００III型）を使用して貼付け（ラミネート条件：８０℃、０．２ＭＰａ、０．５ｍ／ｍｉｎ）、フィルム付き基板を得た。その後、８０℃で３時間、１７０℃で１時間、２２０℃で２時間、順次加熱して樹脂層を硬化し、断面研磨して中空部の断面形状を観察した。
評価基準は以下の通りである。
良好：歪みや剥がれが少なくほぼ設計どおりの形状(直方体)が再現されている状態
【００７１】
（５）ＰＣＴ（プレッシャークッカーテスト）処理後の中空部の断面形状の評価
感光性ポリイミドを用いて基板上に図３の凹形状のパターンを複数形成し、その上から、得られたフィルムＡを、ホットロールラミネータ（大成ラミネーター株式会社製、商品名：ＶＡ−４００III型）を使用して貼付け（ラミネート条件：８０℃、０．２ＭＰａ、０．５ｍ／ｍｉｎ）、フィルム付き基板を得た。その後、８０℃で３時間、１７０℃で１時間、２２０℃で２時間、順次加熱して樹脂層を硬化した。その後、得られたフィルム付き基板の支持フィルム側にフラックスを塗布し、１２０℃で６０分加熱した。
【００７２】
さらにダイシングして、図３の凹形状のパターンに個片化した後、フラックス洗浄液（グリコールエーテル系溶媒９５％及び水と界面活性剤の混合物）に浸漬し、７０℃で４０分加熱した。その後、１１０℃、８５％ＲＨ、１９２時間の条件でＰＣＴ試験を行い、断面研磨して中空部の断面形状を観察した。
評価基準は以下の通りである。
良好：歪みや剥がれが少なくほぼ設計どおりの形状(直方体)が再現されている状態
以上の評価結果をまとめて表１に示す。
【００７３】
（実施例２）
ビスフェノールＦ型エポキシ樹脂（東都化成株式会社製、商品名：ＹＤＦ−８１７０Ｃ、エポキシ当量：１６０）１５質量部、クレゾールノボラック型エポキシ樹脂（東都化成株式会社製、商品名：ＹＤＣＮ−７０３、エポキシ当量：２１０）５質量部、フェノールノボラック樹脂（大日本インキ化学工業株式会社製、商品名：プライオーフェンＬＦ４８７１）１４質量部、エポキシ基含有アクリルゴム（ナガセケムテックス株式会社製、商品名：ＨＨＴＲ−８６０Ｐ−３ＤＲ、重量平均分子量：８０万、Ｔｇ：−７℃）１５質量部、１−シアノ−１−フェニルイミダゾール（四国化成工業株式会社製、商品名：キュアゾール２ＰＺ−ＣＮ）０．１質量部、シリカフィラー（アドマファイン株式会社製、商品名：ＳＯ−Ｃ２、比重：２．２ｇ／ｃｍ３）５０質量部、γ−メルカプトプロピルトリメトキシシラン（日本ユニカー社製、商品名：Ａ−１８９）０．１質量部及びγ−ウレイドプロピルトリメトキシシラン（日本ユニカー社製、商品名：Ａ−１１６０）０．３質量部からなる組成物にシクロヘキサノンを加えて攪拌混合し、真空脱気してＮＶ約３０％のワニスｂを得た。
【００７４】
得られたワニスｂを支持フィルム（宇部興産製、商品名：ユーピレックス１２．５ＣＡ、ビフェニルテトラカルボン酸ニ無水物とパラフェニレンジアミンの重縮合物からなる芳香族ポリイミドフィルム、膜厚：１２．５μｍ）上に塗布し、９０℃、５分及び１１０℃、５分間加熱乾燥して、膜厚が１７．５μｍの塗膜とし、Ｂステージ状態のフィルムＢを得た。
得られたフィルムＢを実施例１と同様の条件で評価した。結果をまとめて表１に示す。
【００７５】
（実施例３）
ビスフェノールＦ型エポキシ樹脂（東都化成株式会社製、商品名：ＹＤ−８１７０Ｃ、エポキシ当量：１６０）１１質量部、クレゾールノボラック型エポキシ樹脂（東都化成株式会社製、商品名：ＹＤＣＮ−７０３、エポキシ当量：２１０）４質量部、フェノールノボラック樹脂（大日本インキ化学工業株式会社製、商品名：プライオーフェンＬＦ４８７１）１０質量部、エポキシ基含有アクリルゴム（ナガセケムテックス株式会社製、商品名：ＨＨＴＲ−８６０Ｐ−３ＤＲ、重量平均分子量：８０万、Ｔｇ：−７℃）１０質量部、１−シアノ−１−フェニルイミダゾール（四国化成工業株式会社製、商品名：キュアゾール２ＰＺ−ＣＮ）０．０４質量部、シリカフィラー（アドマファイン株式会社製、商品名：ＳＯ−Ｃ２、比重：２．２ｇ／ｃｍ３）６６質量部、γ−メルカプトプロピルトリメトキシシラン（日本ユニカー社製、商品名：Ａ−１８９）０．１質量部及びγ−ウレイドプロピルトリメトキシシラン（日本ユニカー社製、商品名：Ａ−１１６０）０．２質量部からなる組成物にシクロヘキサノンを加えて攪拌混合し、真空脱気してＮＶ約４５％のワニスｃを得た。
【００７６】
得られたワニスｃを支持フィルム（宇部興産製、商品名：ユーピレックス１２．５ＣＡ、ビフェニルテトラカルボン酸ニ無水物とパラフェニレンジアミンの重縮合物からなる芳香族ポリイミドフィルム、膜厚：１２．５μｍ）上に塗布し、９０℃、５分及び１１０℃、５分間加熱乾燥して、膜厚が１７．５μｍの塗膜とし、Ｂステージ状態のフィルムＣを得た。
得られたフィルムＣを実施例１と同様の条件で評価した。結果をまとめて表１に示す。
【００７７】
（実施例４）
実施例３において、得られたワニスｃを、支持フィルム（東レ株式会社製、商品名：ミクトロンＧＱ、芳香族ポリアミド、膜厚：１２μｍ）上に塗布し、９０℃、５分及び１１０℃、５分間加熱乾燥して、膜厚が１７．５μｍの塗膜とし、Ｂステージ状態のフィルムＤを得た。
得られたフィルムＤを実施例１と同様の条件で評価した。結果をまとめて表１に示す。
【００７８】
（実施例５）
実施例３において、得られたワニスｃを、支持フィルム（宇部興産製、商品名：ユーピレックス２５ＳＧＡ、ビフェニルテトラカルボン酸ニ無水物とパラフェニレンジアミンの重縮合物からなる芳香族ポリイミドフィルム、膜厚：２５μｍ）上に塗布し、９０℃、５分及び１１０℃、５分間加熱乾燥して、膜厚が３０μｍの塗膜とし、Ｂステージ状態のフィルムＥを得た。
得られたフィルムＣを実施例１と同様の条件で評価した。結果をまとめて表１に示す。
【００７９】
（実施例６）
実施例３において、得られたワニスｃを、支持フィルム（宇部興産製、商品名：ユーピレックス１２．５Ａ、ビフェニルテトラカルボン酸ニ無水物とパラフェニレンジアミンの重縮合物からなる芳香族ポリイミドフィルム、膜厚：１２．５μｍ）上に塗布し、９０℃、５分及び１１０℃、５分間加熱乾燥して、膜厚が１７．５μｍの塗膜とし、さらに保護フィルム（タマポリ製、商品名：ＮＦ−１３、ポリエチレンフィルム、膜厚：２５μｍ）を５０℃でラミネートし、Ｂステージ状態のフィルムＦを得た。
得られたフィルムＦから保護フィルムを剥がした後に、実施例１と同様の条件で評価した。結果をまとめて表１に示す。
【００８０】
（比較例１）
実施例２において、得られたワニスｂを、離型フィルム（帝人デュポンフィルム株式会社、商品名：ピューレックスＡ３１Ｂ、表面離型処理ポリエチレンテレフタレートフィルム、膜厚：３８μｍ）上に塗布し、９０℃、５分及び１１０℃、５分間加熱乾燥して、膜厚が３０μｍの塗膜とし、Ｂステージ状態のフィルムＧを得た。
得られたフィルムＧを実施例１と同様の条件で評価した。結果をまとめて表１に示す。
【００８１】
【表１】
2010251397.tif 000003
【産業上の利用可能性】
【００８２】
本発明により、封止性、耐フラックス性、耐フラックス洗浄液性、信頼性に優れる半導体装置用中空封止用熱硬化型フィルムを提供できる。
【符号の説明】
【００８３】
１  支持フィルム
２  樹脂層
３  保護層
４  基板
５  中空封止された半導体装置
１０  半導体装置用中空封止用熱硬化型フィルム
【図１】
2010251397.tif 000004
【図２】
2010251397.tif 000005
【図３】
2010251397.tif 000006
【図４】
2010251397.tif 000007